(57)【要約】超吸収性重合体及び超吸収性重合体で含浸された高ロフト不織ウエブを含む組成体を含み、超吸収性重合体はその場で形成され、組成体に１０重量％〜約９０重量％の量で存在するコアを有する吸収性物品。【特許請求の範囲】
【請求項１】
超吸収性重合体、及び
該超吸収性重合体で含浸された高ロフト不織ウエブを包含する組成体を包含し、
該超吸収性重合体はその場で形成されたものであり、
該組成体は１０重量％〜約９０重量％の超吸収性重合体を包含するコアを有する吸収性物品。
【請求項２】
該組成体が少なくとも５０重量％の超吸収性重合体を包含する請求項１に記載の吸収性物品。
【請求項３】
該組成体が少なくとも７０重量％の超吸収性重合体を包含する請求項１に記載の吸収性物品。
【請求項４】
該不織ウエブが０．０１g/cm3より少ない密度を有する請求項1〜３のいずれかに記載の吸収性物品。
【請求項５】
該組成体が少なくとも50重量％の超吸収性重合体を包含し、及び該不織ウエブが０．０１g/cm3より少ない密度を有する請求項1に記載の吸収性物品。
【請求項６】
該不織ウエブが約０．００２g/cm3〜約０．００９g/cm3の密度を有する請求項1〜４のいずれか又は５に記載の吸収性物品。
【請求項７】
該不織ウエブが２２g/m2より大きい基礎重量を有する請求項1〜４のいずれか又は５に記載の吸収性物品。
【請求項８】
該不織ウエブが少なくとも９０g/m2の基礎重量を有する請求項1〜４のいずれか又は５に記載の吸収性物品。
【請求項９】
該組成体が少なくとも１０ｇ０．９％塩／ｇ組成体の０．３ｐｓｉの荷重下塩吸収力を示す請求項1〜４のいずれか又は５に記載の吸収性物品。
【請求項１０】
該組成体が少なくとも２０ｇ水／ｇ組成体の水吸収力を示す請求項1〜４のいずれか又は５に記載の吸収性物品。
【請求項１１】
該組成体が少なくとも２０００ｇ／２５．４mmの乾燥引張り強度を示す請求項1〜４のいずれか又は５に記載の吸収性物品。
【請求項１２】
該組成体が少なくとも１５０ｇ／２５．４mmの湿潤引張り強度を示す請求項1〜４のいずれか又は５に記載の吸収性物品。
【請求項１３】
更にトップシート、捕捉層、セルロース繊維層、不浸透性層又はそれらの組合せを包含する請求項1〜４のいずれか又は５に記載の吸収性物品。
【請求項１４】
該コアが更にセルロース繊維を包含し、該物品が更に捕捉層を包含し、該セルロース繊維が該捕捉層及び該組成体の間に配置されている請求項1〜４のいずれか又は５に記載の吸収性物品。
【請求項１５】
該超吸収性重合体が
α-β-エチレン性不飽和カルボン酸単量体から誘導された重合体、該重合体は中和されたカルボン酸基を有しており、及び
架橋剤、
の反応性生成物を包含する請求項1〜４のいずれか又は５に記載の吸収性物品。
【請求項１６】
水性組成物と接触したときに該超吸収性重合体が高ロフトウエブ内に留まっている請求項1〜４のいずれか又は５に記載の吸収性物品。
【請求項１７】
使い捨ておむつ、女性ナプキン、失禁パッド及びマットレスパッドからなる群から選ばれた請求項1〜４のいずれか又は５に記載の吸収性物品。
【発明の詳細な説明】
【背景技術】
【０００１】
本発明は、超吸収性組成体(Superabsorbent composites)に関する。
【０００２】
吸収性部品、例えば使い捨ておむつや女性衛生製品は、繊維状不織ウエブ(fibrous nonwoven webs)、及び化学結合剤と共に又は物理的絡み合い及び圧縮によって保持された、「けば（fluff)」又は「パルプ」とも称されることが多い圧縮セルロース繊維のコアから作られた各種の層を含むことが多い。
【０００３】
使い捨ておむつ構造の繊維状不織ウエブトップシート及び捕捉層(acquisition layer)として配置されることが多い。これらの不織ウエブは、合成重合体から作られ、無吸収力から吸収力が殆どない傾向があり、トップシート及び捕捉層の場合には液体を第２層例えばコアの大きな区域に移送して及び着用者の皮膚に乾いた感触を維持して分散させるように機能する。
【０００４】
吸収性コア(absorbent core)は液体を吸収し保持するように設計される。多くの努力がセルロース繊維コアの吸収力(absorbent capacity)及び吸収速度を向上させるために行われてきた。粒状及び粉末状の超吸収性重合体(superabsorbent polymer)は、物品の吸収力及び吸収速度を向上させるために使い捨ておむつ及び女性ナプキンコアに加えられてきた。おむつ構造の場合には、例えば超吸収性粉末又は粒子はおむつ製造工程の間に吸収性コア材料と共に移動する。超吸収性粒子は非常に微細で処理中に空中に浮遊しやすく(airborne)なる。超吸収性粒子は一般的に基体に付着しない傾向もあり、製造、出荷、処理、使用又はそれらの組合せ間に移送及び移送しやすい。超吸収性粒子の移動は物品の若干の区域における不十分な液体貯蔵能力及び他の区域における過剰な液体貯蔵能力をもたらし得る。
【０００５】
セルロース繊維コアは、乾燥及び湿潤の、両条件における弱い完全性(integrity)を有するという欠点を有する。セルロース繊維コアの完全性を改良するために設計される追加の圧縮及びエンボス処理は吸収力に乏しいより硬いコアを生じることが多い。更に、セルロース繊維コアの製造中にゆるやかな繊維は空中に浮遊し、安全の危険を生じ得る。
【０００６】
エアレイド(airlaid)又は予め作った吸収性コアは、より薄いコア製品を提供し、ゆるやかな繊維の処理に関連する問題をなくするが、完全性が欠けやすい。化学結合剤がエアレイドコアの完全性を改良するために用いられることが多い。然し、化学結合剤はコアの吸収速度及び吸収量に悪影響を与え易い。
【発明の概要】
【０００７】
１の面では、本発明は、組成体が超吸収性重合体(即ち、その重量の何倍もの水を吸収することができる重合体)及び超吸収性重合体で含浸された高ロフト不織ウエブを含み、超吸収性重合体はその場で(in situ)、１０重量％〜約９０重量％の超吸収性重合体を含む組成体を含むコアを有する使い捨ておむつを特徴とする。１の態様では組成体は少なくとも５０重量％の超吸収性重合体を含む。他の態様では、組成体は少なくとも６０重量％の超吸収性重合体を含む。他の態様では組成体は少なくとも７０重量％の超吸収性重合体を含む。１の態様では組成体は少なくとも８０重量％の超吸収性重合体を含む。
【０００８】
若干の態様では、不織ウエブは２２g/m2より大きい基礎重量(basis weight)を有する。他の態様では不織ウエブは約２５g/m2〜３００g/m2未満の基礎重量を有する。他の態様では不織ウエブは少なくとも５５g/m2の基礎重量を有する。1の態様では不織ウエブは少なくとも９０g/m2の基礎重量を有する。若干の態様では不織ウエブは少なくとも１００g/m2の基礎重量を有する。
【０００９】
1の態様では不織ウエブは０．０１g/cm3未満の密度を有する。他の態様では不織ウエブは０．００８g/cm3未満の密度を有する。若干の態様では不織ウエブは約０．００２g/cm3〜約０．００９g/cm3の密度を有する。他の態様では不織ウエブは約０．００７g/cm3〜約０．００９g/cm3の密度を有する。
【００１０】
1の態様では組成体は少なくとも１０ｇ０．９％塩／ｇ組成体の０．３ｐｓｉ荷重下塩吸収力を示す。若干の態様では組成体は少なくとも１５ｇ０．９％塩／ｇ組成体の０．３ｐｓｉ荷重下塩吸収力を示す。他の態様では組成体は少なくとも２０ｇ０．９％塩／ｇ組成体の０．３ｐｓｉ荷重下塩吸収力を示す。
【００１１】
他の態様では組成体は少なくとも２０ｇ水／ｇ組成体の水吸収力を示す。若干の態様では組成体は少なくとも３０ｇ水／ｇ組成体の水吸収力を示す。他の態様では組成体は少なくとも４０ｇ水／ｇ組成体の水吸収力を示す。
【００１２】
他の態様では、組成体は少なくとも２０００ｇ／２５．４ｍｍの乾燥引張り強度を示す。若干の態様では、組成体は少なくとも２５００ｇ／２５．４ｍｍの乾燥引張り強度を示す。１の態様では組成体は少なくとも１５０ｇ／２５．４ｍｍの湿潤引張り強度を示す。他の態様では組成体は少なくとも４００ｇ／２５．４ｍｍの湿潤引張り強度を示す。若干の態様では組成体は少なくとも４５０ｇ／２５．４ｍｍの湿潤引張り強度を示す。
【００１３】
他の態様では、使い捨ておむつは更にトップシート、捕捉層、セルロース繊維層、不浸透層又はそれらの組合せを含む。１の態様ではコアは更にセルロース繊維を含み、使い捨ておむつは更に捕捉層、捕捉層と不浸透層との間に配置されたコアを含む。他の態様では使い捨ておむつは更に捕捉層及び不浸透層、捕捉層と不浸透層との間に配置されたコアを含む。若干の態様では使い捨ておむつは更に第２不織ウエブ及び捕捉層、コアと第２不織ウエブとの間に配置された捕捉層を含む。
【００１４】
若干の態様では、超吸収性重合体は、α-β-エチレン性不飽和カルボン酸単量体から誘導された重合体、重合体は中和したカルボン酸基を含んでいる、及び架橋剤との反応生成物を含む。他の態様ではα-β-エチレン性不飽和カルボン酸はメタクリル酸、クロトン酸、マレイン酸、無水マレイン酸、イタコン酸、フマール酸、及びそれらの混合物からなる群から選ばれる。１の態様では重合体はポリアクリル酸を含む。
【００１５】
他の態様では、超吸収性重合体は水性組成物と接触したときに高ロフトウエブのマトリクス内に配置されている。
【００１６】
他の態様ではコアは更にセルロース繊維を含み組成体はセルロース繊維上の区域に配置されている。
【００１７】
１の態様ではコアは組成体の複数の片を含む。
【００１８】
他の面では、本発明はコアを有する吸収性物品を特徴とし、コアは超吸収性重合体、及び超吸収性重合体で含浸された高ロフト不織ウエブを含み、超吸収性重合体はその場で形成され、組成体は１０重量％〜約９０重量％の超吸収性重合体を含む。１の態様では物品は女性ナプキン、失禁パッド、又はマットレスパッドである。
【００１９】
他の面では、本発明はコアを有する吸収性物品を特徴とし、コアは超吸収性重合体、及び該超吸収性重合体で含浸された不織ウエブを含み、不織ウエブはロフト及び０．００２５g/cm3未満の密度を有し、超吸収性重合体はその場で形成され、組成体は１０重量％〜約９０重量％の超吸収性重合体を含む。１の態様では不織ウエブは０．００２３g/cm3より大きくない密度を有する。
【００２０】
他の面では、本発明は高ロフト不織ウエブを超吸収性重合体前駆体及び架橋剤を含む水性組成物で含浸し、組成物を乾燥して１０重量％〜約９０重量％の超吸収性重合体を含む組成体を形成し、及び組成体を吸収性物品に組込むことを含む吸収性物品を製造する方法を特徴とする。
【００２１】
本発明は、高濃度の超吸収性重合体を有し、良好な液体吸収力、良好な荷重下液体吸収力及び良好な液体吸収速度を示す超吸収性コアを含む使い捨ておむつを特徴とする。
【００２２】
本発明は、存在するセルロース繊維コアに比較して薄くかつセルロース繊維コアに代えて又は追加して用いることができる超吸収性コアを含む使い捨て物品をも特徴とする。コアを含むように構成される吸収性物品は快適になり着用性が良いようにつくることができる。超吸収性重合体は位置に固定して留まり、乾燥条件下で移動せず湿潤条件下でマトリクス内に留まる。
【００２３】
本発明は簡単なコア製造方法をも特徴とする。
【００２４】
本発明の他の特徴は次の好ましい態様の説明及び特許請求の範囲の記載から明らかになるであろう。
【詳細な説明】
【００２５】
吸収性コアは、超吸収性重合体及び超吸収性重合体で含浸された不織ウエブを含み、超吸収性重合体はその場で、即ち不織ウエブ上の場所で水性超吸収性重合体組成物から形成される。超吸収性重合体含浸ウエブはウエブの三次元マトリクスの全体にわたる超吸収性重合体を含む。超吸収性重合体はウエブの繊維上及び場合によりウエブの隙間に存在することができる。
【００２６】
不織ウエブは高ロフトウエブ、即ち立方センチメーター当り０．０１グラムより大きくないの密度(g/cm3)を有することが好ましい。高ロフト不織ウエブマトリクスの三次元構造は通路、例えば水路、液体(例えば水、血液、及び尿）が移動できる、例えば灯芯を含む。液体が超吸収性組成体と接触する場合、超吸収性重合体は膨張し始める。高ロフト不織ウエブ及び高ロフト不織ウエブの繊維は液体と接触するときに膨張することが好ましい。高ロフトマトリクスの三次元特性及びウエブの膨張はウエブ内に存在する液体、ウエブ内に移動する液体、膨張する超吸収性重合体を調整する。ウエブの膨張は超吸収性組成体が比較的に高い基礎重量及び高密度を有し、及び本質的に二次元である不織ウエブに対して大量の液体を吸収することを可能にする。
【００２７】
高ロフト不織ウエブの三次元マトリクスは、ウエブマトリクスにおける膨潤した、即ちゲル化した超吸収性重合体を維持するのを助ける。高吸収性重合体ゲルが高ロフトマトリクスから移動せず、吸収性物品の使用中に移ったり動かないことが好ましい。使用者と組成体との間においた少なくとも１の不織ウエブの追加の層は、ゲル化した超吸収性重合体が使用者と接触するのを妨げるのを可能にする。
【００２８】
超吸収性組成体は、良好な荷重下塩吸収力、高い塩吸収力及び高い水吸収力を示す。好ましくは超吸収性組成体は０．３ポンドパー平方インチ（ｐｓｉ）荷重下で少なくとも１０ｇ０．９％塩溶液／ｇ組成体、より好ましくは１５ｇ０．９％塩溶液／ｇ組成体、特に好ましくは少なくとも２０ｇ０．９％塩溶液／ｇ組成体の荷重下塩吸収力を示す。超吸収性組成体は１０分間内に好ましくは少なくとも２０ｇ水／ｇ組成体、より好ましくは少なくとも４０ｇ水／ｇ組成体、特に好ましくは少なくとも７０ｇ水／ｇ組成体の水吸収力を示す。
【００２９】
超吸収性組成体は良好な乾燥強度を示し、湿潤時にも強度及び完全性を維持する。好ましくは超吸収体は少なくとも２０００ｇ／２５．４ｍｍの乾燥引張り強度、より好ましくは少なくとも２５００ｇ／２５．４ｍｍ、特に好ましくは少なくとも３０００ｇ／２５．４ｍｍの乾燥引張り強度、及び少なくとも１５０ｇ／２５．４ｍｍ、より好ましくは少なくとも４００ｇ／２５．４ｍｍ、特に好ましくは少なくとも５００ｇ／２５．４ｍｍの湿潤引張り強度を示す。
【００３０】
超吸収性組成体は、所期の用途に適した度合いの柔軟性と屈曲性を維持しながら良好な吸収力を提供するに充分な超吸収性重合体の両を含むことが好ましい。組成体に存在する超吸収性重合体の濃度が増加すると、柔軟性及び屈曲性が低下する。有用な超吸収性組成体は少なくとも１０重量％の超吸収性重合体、少なくとも５０重量％の超吸収性重合体、少なくとも６０重量％の超吸収性重合体及び少なくとも９０重量％の超吸収性重合体を含む。組成体は、好ましくは約１０重量％〜約７０重量％の超吸収性重合体、より好ましくは約１０重量％〜約７０重量％の超吸収性重合体、特に好ましくは約３０重量％〜約６０重量％の超吸収性重合体を含む。
【００３１】
超吸収性重合体は高ロフトウエブに水性組成物の形態で適用され、乾燥によって架橋して超吸収性重合体を形成する。水性組成物は、例えば空気、熱又はそれらの組合せ（例えば組成体をオーブン内を通過させる)を含む各種の方法で乾燥できる。
【００３２】
水性組成物は超吸収性重合体前駆体（例えばアルカリ可溶性ポリ電解質)及び架橋剤を含む。水性組成物が乾燥すると、超吸収性重合体前駆体は架橋して超吸収性重合体を形成する。特に有用な水性超吸収性組成物は、水溶性単量体の重合体を含み、例えばα，β-エチレン性不飽和モノ−又はジカルボン酸単量体及び無水物単量体から誘導される少なくとも部分的に中和された重合体及び架橋剤を含む。重合体は完全に中和することができる。「部分的に中和された」の表現は重合体に中和されたカルボン酸基の存在を示す。有用な水溶性単量体には、アクリル酸、メタクリル酸、クロトン酸、マレイン酸、無水マレイン酸、イタコン酸、及びフマル酸が含まれる。任意のフリーラジカル発生源は単量体の重合を開始するために用いられ、例えばパーオキサイド及びパーサルフェートが含まれる。これらの単量体の重合はアルカリ可溶性ポリ電解質を製造する。有用な水性超吸収性組成物はＰＣＴ特許出願ＷＯ００／６１６４２号(Anderson et al.)に記載されており、引用して挿入する。有用な市場で入手できる水性超吸収性重合体組成物はＦＵＬＡＴＥＸＰＤ−８０８１Ｈの商品名でＨ．Ｂ．フーラーカンパニー(Vadnais Heights, Minnesota)から入手できる。
【００３３】
有用な架橋剤は水溶液重合体の親水性基と反応する任意の物質を含む。有用な架橋剤には、例えばジルコニウムイオン、フェリックアルミニウムイオン、クロミックイオン、チタンイオン、及びそれらの組合せ、及びアジリジンが含まれる。各種の適当な架橋剤が米国特許第４，０９０，０１３号明細書に記載されており、引用してここに挿入する。有用な市場で入手できる架橋剤の１例はMagnesium Elektron Inc.(Flemington, New Jersey)から入手できるＢＡＣＯＴＥ２０アンモニウムジルコニウムカーボネートである。
【００３４】
他の有用な超吸収性組成物は、金属水酸化物又はアルカリ土類金属水酸化物で調整できるｐＨが４〜６の水性重合体組成物が含まれ、水性重合体組成物はαβ-エチレン性不飽和カルボン酸単量体及びＴｇ＜１４０℃を有する重合体にするに有効な量の軟化単量体及び架橋塩、例えばジルコニウム架橋塩を含む。適当な超吸収性重合体は、例えば米国特許第５，６９３，７０７号(Cheng et al.)に記載されており、ここに引用して挿入する。
【００３５】
水性超吸収性重合体組成物は高ロフトウエブに含浸、噴霧、印刷、及び被覆、を含む各種の技術で適用され、ウエブ全体にわたって又はウエブ上の分離した位置に存在し得る。ウエブマトリクス全体に存在するようにウエブを超吸収性重合体に含浸することが好ましい。
【００３６】
有用な高ロフト不織ウエブは１ミリメータのウエブ厚み（即ちキャリパ(caliper)）について少なくとも２２g/m2以上、好ましくは少なくとも３０g/m2、より好ましくは少なくとも６０g/m2、より好ましくは８０g/cm2、特に好ましくは１００g/cm2の基礎重量を有する。高ロフト不織ウエブは用途に応じて厚みは変り得る。適当な高ロフト不織ウエブは少なくとも１０mm、より好ましくは少なくとも１５mmの厚みを有する。高ロフト不織ウエブは０．０１g/cm3より高くない、好ましくは約０．００２g/cm3〜約０．００９g/cm3、より好ましくは約０．００７g/cm3〜約０．００９g/cm3の密度をも有する。他の有用なロフトを有する不織ウエブは０．０２５g/cm3より大きくない、及び０．０２３g/cm3より大きくない密度を有する。
【００３７】
不織ウエブは、例えばポリエステル、ポリオレフィン（例えば、ポリプロピレン、ポリエチレン、及びポリオレフィンの共重合体及びポリエステル)、ポリアミド、ポリウレタン、ポリアクリロニトリル、及びそれらの共重合体を含むそれらの組合せ、バイコンポネント（例えばさやコア)繊維及びそれらの組合せの合成繊維を含む。不織ウエブは弾力性(resilient)であることが好ましく、及び弾力性繊維(例えばポリエステル繊維）を含む。この繊維は縮れていることが好ましく、機械的及び物理的に絡み合っている。
【００３８】
不織ウエブは、エアレイ(air-laying）ウエットレイ、ガーネッティング、カーディング、及びメルトブロウン、及びスパンボンド技術を含む各種の技術を用いて形成することができる。
【００３９】
超吸収性組成体は、各種の吸収性物品（好ましくは使い捨て吸収性物品）のコア又はコアの要素として有用であり、例えば使い捨ておむつ、女性衛生用品(例えば衛生ナプキン)、包帯、傷手当用品、外科パッド、成人失禁パッド、及びビブ(bibs)を含む。超吸収性組成体は、セルロース繊維や他のけば材料のような伝統的材料を含むコアを代替したり補充したりすることができる。超吸収性組成体は、吸収性物品中に吸収性物品の他の要素上の区域に及びその組合せにおいて配置された連続ウエブの形態で存在し得る。組成体の区域は例えばランダムに又はパターンで(例えば片(strips)で及びそれらの組合せで位置し、及び各種の配置であり得る。組成体は物品内に接着組成物と共に位置を維持することができる。
【００４０】
吸収性物品は、場合により他の要素を含むことができ、例えば体液浸透性トップシート、捕捉層、第２吸収性層（例えば第２コア又は繊維質層）、体液不浸透性バックシート、及びそれらの組合せを含む。捕捉層は液体をコアの表面に分散させることができることが好ましい。第２吸収性層は緩やかな繊維、結合剤で共に保持された繊維、圧縮繊維及びそれらの組合せを含み得る。第２吸収性層の繊維は天然繊維（例えば木材パルプ、ジュート、木綿、絹及び羊毛及びそれらの組合せ）、合成繊維（例えばナイロン、レイヨンポリエステル、アクリル、ポリプロピレン、ポリエチレン、ポリ塩化ビニル、ポリウレタン、及びそれらの組合せを含む)及びそれらの組合せであり得る。超吸収性組成体は任意の要素の間に配置でき、体液浸透性トップシートと体液不浸透性バックシートとの間、より好ましくは捕捉層と体液不浸透性バックシートとの間に配置するのが好ましい。
【実施例】
【００４１】
本発明を次の例によって更に説明する。例に述べられた部、割合、パーセント及び量は、特に断らない限り重量基準である。  
テスト手順  
例において用いたテスト手順は次の通りである。  
全水吸収力(Total Water Absorbency)  
全水吸収力（ｇ／ｇ）は組成体の１００cm2試料の1グラムが10分間に吸収する生水のグラム（ｇ）での重量である。乾燥組成体の１００cm2(10cm×10cm）試料を秤量する（ＷＤ）。次いで試料を生水に10分間沈める。湿潤し膨張した組成体を予め秤量した金属スクリーン（ＷＳ）に1分間置く。試料に存在する過剰の水を流出させる。湿潤試料及びスクリーンを秤量する（ＷＷ）。
【００４２】
全水吸収力（Ｔｗａ）は次の式：  
Ｔｗａ＝［（ＷＷ−ＷＳ）−ＷＤ］／ＷＤ  
によって計算し、ｇ吸収した水／ｇ組成体で報告する。
【００４３】
荷重下全０．９％塩溶液吸収力(Total 0.9% Saline Solution Absorbency Under Load)  
全０．９％塩吸収力（ｇ／ｇ）は組成体の１００cm2試料の1グラムが10分間に吸収する0.9％塩の重量（ｇ）である。全０．９％塩吸収力は乾燥組成体の１００cm2(10cm×10cm）試料を秤量する（ＷＤ）ことによって測定する。試料を容器に入れ、金属メッシュスクリーン及び真鍮錘を試料の頂部に置く。金属スクリーン及び真鍮錘の両者は試料と同じ大きさ（即ち同じ広がりをもつ(coextensive)）をもち、金属メッシュスクリーンと真鍮錘の全重量は試料に０．３psi作用させなければならない。充分な量の０．９％塩溶液を容器に注いで吸収性試料を沈める。10分後、錘と金属スクリーンを除く。すぐに吸収性試料（ＷＷ）を秤量する。
【００４４】
荷重下の全０．９％塩吸収力（ＡＵＬ）は次の式：  
０．９％塩ＡＵＬ＝（ＷＷ−ＷＤ）／ＷＤ  
に従って計算し、ｇ吸収した０．９％塩溶液／ｇ組成体で報告する。
【００４５】
乾燥引張り強度(Dry Tensile Strength)  
試料組成体の４インチ×１インチ片を切断し、マスキングテープの１／２インチ片を組成体片の１インチ幅端のそれぞれで包む。組成体片を次いでインストロンテスター（Instron Corp., Canton, Massachusetts)のジョー(jaws)の間に置き、１２インチ/minクロスヘッド速度で引張り強度を測定する。５試料の平均引張り強度を乾燥引張り強度としてｇ／ｉｎで報告する。
【００４６】
湿潤引張り強度(Wet Tensile Strength)  
試料組成体の４インチ×１インチ片を切断しマスキングテープの１／２インチ片を組成体片の１インチ幅端のそれぞれで包む。次いで組成体片を水中に５分間浸漬し、穏やかに軽くたたいて過剰の水を乾燥した後、直ちにインストロンテスターのジョーの間に試料を置いて試験する。引張り強度は１２インチ/minクロスヘッド速度で測定する。５試料の平均引張り強度を湿潤引張り強度としてｇ／ｉｎで報告する。
【００４７】
％超吸収性重合体（ＳＡＰ）荷重(% Superabsorbent Plymer (SAP) Loading)  
組成体に存在するパーセント超吸収性重合体を、超吸収性重合体での処理前にウエブを秤量し、超吸収性重合体での処理後に乾燥した組成体を秤量し、引き算をして組成体中の超吸収性重合体の重量を見出し、超吸収性重合体の重量を組成体の全重量で除して測定する。結果は％ＳＡＰとして報告する。
【００４８】
対照１及び２  
表１及び２に示す特性を有するポリエステル繊維不織ウエブを、９５部のＦＵＬＡＴＥＸＰＤ−８０８１−Ｈ水性超吸収性重合体(２３％固体)(H.B. Fuller Company, Vadnais Heights, Minnesota)及び５部のＢＡＣＯＴＥ２０アンモニウムジルコニウムカーボネート(供給された４０％活性)(Magnesium Electron Inc., Flemington, New Jersey)の水性超吸収性重合体組成物で飽和して試料を調製した。ウエブは乾燥し、秤量して組成体に存在する％超吸収性重合体を測定した。
【００４９】
例１〜４  
超吸収性組成体を、表１に示す特性を有するポリエステル繊維不織ウエブに９５部のＦＵＬＡＴＥＸ  ＰＤ−８０８１−Ｈ水性超吸収性重合体（２３％固体)及び５部のＢＡＣＯＴＥ２０アンモニウムジルコニルカーボネート（供給された４０％活性)(Magnesium Elektron Inc., Flemington, New Jersey)で飽和させて調製した。ウエブを乾燥し、秤量して組成体に存在する％超吸収性重合体を測定した。
【００５０】
対照１及び例１〜４の試料を上述した方法に従って検査して湿潤及び乾燥引張り強度を測定した。試料の重量及び厚みも測定した。結果は表１に示す通りである。
【表１】
2005516678.tif 000002
【００５１】
例５〜１７  
超吸収性組成体を、不織ウエブが表２に示す基礎重量及び密度を有し、ウエブに適用する超吸収性重合体の量を表２に示す％超吸収性重合体を有する組成体が達成されるように調節した以外は例１に従って調製した。
【００５２】
対照１及び２及び例５〜１７の試料を上述した方法に従って検査して水吸収力及び０．９％塩吸収力荷重下（ＡＵＬ）を測定した。結果は表２に示す通りである。
【表２】
2005516678.tif 000003
【００５３】
ＮＬ＝測定しない  
特許請求の範囲の範囲内には他の態様もある。超吸収性組成体は使い捨て物品に関して記載したが、超吸収性組成体は、例えばワイプ、タオル、フェイスティッシュ、モップ、及び農業用途(例えば湿分維持のため)を含む各種の他の吸収性物品用途にも有用である。組成体は層構成における少なくとも１の他の不織ウエブと組合せることもできる。
【国際調査報告】
2005516678.tif 000004
2005516678.tif 000005
2005516678.tif 000006
2005516678.tif 000007